(57)【要約】【課題】絶縁劣化を容易に診断することができる絶縁劣化モニタ材、その絶縁劣化モニタ材の製造方法、その絶縁劣化モニタ材を用いた電気機器および絶縁劣化診断方法を提供する。【解決手段】絶縁性樹脂と、イオンとの接触により変色する変色添加剤とを含む絶縁性樹脂組成物からなる絶縁劣化モニタ材、その絶縁劣化モニタ材の製造方法、その絶縁劣化モニタ材を用いた電気機器および絶縁劣化診断方法である。【選択図】図１
2009213188.tif 000002
【特許請求の範囲】
【請求項１】
絶縁性樹脂と、
イオンとの接触により変色する変色添加剤と、
を含む絶縁性樹脂組成物からなる、絶縁劣化モニタ材。
【請求項２】
前記絶縁性樹脂組成物は、前記絶縁性樹脂組成物の変色の進行に伴って前記絶縁性樹脂組成物の表面抵抗率が減少することを特徴とする、請求項１に記載の絶縁劣化モニタ材。
【請求項３】
前記絶縁性樹脂組成物は、水分を吸収してその少なくとも一部を保持する水分吸収保持材を含むことを特徴とする、請求項１または２に記載の絶縁劣化モニタ材。
【請求項４】
前記絶縁性樹脂組成物は、充填剤を含むことを特徴とする、請求項１から３のいずれかに記載の絶縁劣化モニタ材。
【請求項５】
請求項４に記載の絶縁劣化モニタ材を製造する方法であって、
前記変色添加剤と前記充填剤とを混合した混合物を作製する工程と、
前記混合物を前記絶縁性樹脂に添加して混合する工程と、
を含む、絶縁劣化モニタ材の製造方法。
【請求項６】
請求項１から４のいずれかに記載の絶縁劣化モニタ材および請求項５に記載の絶縁劣化モニタ材の製造方法により製造された絶縁劣化モニタ材の少なくとも一方の絶縁劣化モニタ材と同一種類の絶縁性樹脂を含む絶縁部材を有する、電気機器。
【請求項７】
前記絶縁劣化モニタ材を設置するための設置部を有することを特徴とする、請求項６に記載の電気機器。
【請求項８】
前記絶縁劣化モニタ材を備えていることを特徴とする、請求項６または７に記載の電気機器。
【請求項９】
前記電気機器は、配電盤であることを特徴とする、請求項６から８のいずれかに記載の電気機器。
【請求項１０】
請求項１から４のいずれかに記載の絶縁劣化モニタ材および請求項５に記載の絶縁劣化モニタ材の製造方法により製造された絶縁劣化モニタ材の少なくとも一方を含む電気機器の絶縁劣化を診断する方法であって、
前記絶縁劣化モニタ材を構成する前記絶縁性樹脂組成物の変色に基づいて前記電気機器の絶縁劣化を診断することを特徴とする、絶縁劣化診断方法。
【発明の詳細な説明】
【技術分野】
【０００１】
本発明は、絶縁劣化モニタ材、絶縁劣化モニタ材の製造方法、電気機器および絶縁劣化診断方法に関し、特に、絶縁劣化を容易に診断することができる絶縁劣化モニタ材、その絶縁劣化モニタ材の製造方法、その絶縁劣化モニタ材を用いた電気機器および絶縁劣化診断方法に関する。
【背景技術】
【０００２】
従来から、配電盤等の電気機器には、短絡の防止等を目的として、ポリエステル樹脂等の絶縁性樹脂を主成分とした絶縁性樹脂組成物が用いられている。しかしながら、電気機器に用いられる絶縁性樹脂組成物は、経時的な使用により絶縁性が劣化し、表面抵抗率が低下する。これは、以下の理由に基づくものであると考えられる。
【０００３】
すなわち、大気中の窒素酸化物（ＮＯx）や二酸化硫黄（ＳＯ2）等の酸化物が大気中の水分と反応して硝酸や硫酸等の酸となって電気機器の表面（絶縁性樹脂組成物）に付着する。また、海に近い地域では、たとえば塩化ナトリウム（ＮａＣｌ）等も電気機器の表面（絶縁性樹脂組成物）に付着する。
【０００４】
そして、これらの絶縁性樹脂組成物からなる電気機器の表面に付着した窒素酸化物、二酸化硫黄および塩化ナトリウム等は、絶縁性樹脂組成物中に含まれる炭酸カルシウム等の充填剤と反応してたとえば硝酸カルシウム等の硝酸塩や塩化カルシウム等の潮解性物質を生成する。
【０００５】
ここで、電気機器の設置箇所の湿度が高くなって空気中の水分により潮解性物質が水を含む状態になった場合には、潮解性物質が潮解して電気機器の表面にイオンが生成する。そして、生成したイオンが電気機器の表面から内部に染み込むことによって電気機器の表面抵抗率が低下し、電気機器の絶縁性が劣化する。
【０００６】
また、潮解性物質を生成しない場合でも、空気中の水分に溶け込んだイオンが電気機器の表面から内部に染み込むことによっても電気機器の表面抵抗率が低下し、電気機器の絶縁性が劣化する。
【０００７】
図５に、従来の配電盤の一例の模式的な斜視図を示す。ここで、従来の配電盤１１の表面パネル１２の内部には配線用遮断器が設置されており、配線用遮断器の表面はプレート１３で保護されて、配電盤１１からは配線用遮断器の取っ手１４のみが外部に露出している構成となっている。
【０００８】
図５に示す構成の配電盤１１においては、配電盤１１の表面パネル１２およびプレート１３を取り外して配線用遮断器を取り出し、定期的に配電盤１１の内部の配線用遮断器の表面抵抗率を測定して、その表面抵抗率の測定値が基準値を下回った場合には配線用遮断器の絶縁性が劣化したと判断して、配線用遮断器の取り替えを行なう必要がある。
【０００９】
このような絶縁性の劣化を診断する方法としては、たとえば、特開２０００−３５６６６０号公報には、イオン性物質の水溶液中での電気伝導度と絶縁抵抗値との相関関係を予め定めておき、表面に堆積したイオン性物質の水溶液中での電気伝導度の測定値と予め定められた相関関係とから診断する方法が開示されている。
【特許文献１】特開２０００−３５６６６０号公報
【発明の開示】
【発明が解決しようとする課題】
【００１０】
しかしながら、特開２０００−３５６６６０号公報に記載された方法においては、電気伝導度の測定装置といった特別な測定装置が必要であるとともに、配電盤から配線用遮断器を取り出す作業および配線用遮断器の表面に堆積したイオン性物質をサンプリングする作業等が必要であるために診断が困難であるという問題があった。また、配電盤が設置されている現場で絶縁性の低下（以下、「絶縁劣化」ということもある。）を診断することができないという問題もあった。
【００１１】
上記の事情に鑑みて、本発明の目的は、絶縁劣化を容易に診断することができる絶縁劣化モニタ材、その絶縁劣化モニタ材の製造方法、その絶縁劣化モニタ材を用いた電気機器および絶縁劣化診断方法を提供することにある。
【課題を解決するための手段】
【００１２】
本発明は、絶縁性樹脂と、イオンとの接触により変色する変色添加剤とを含む絶縁性樹脂組成物からなる絶縁劣化モニタ材である。
【００１３】
ここで、本発明の絶縁劣化モニタ材において、絶縁性樹脂組成物は、絶縁性樹脂組成物の変色の進行に伴って絶縁性樹脂組成物の表面抵抗率が減少することが好ましい。
【００１４】
また、本発明の絶縁劣化モニタ材において、絶縁性樹脂組成物は、水分を吸収してその少なくとも一部を保持する水分吸収保持材を含むことが好ましい。
【００１５】
また、本発明の絶縁劣化モニタ材において、絶縁性樹脂組成物は、充填剤を含むことが好ましい。
【００１６】
また、本発明は、上記の絶縁劣化モニタ材を製造する方法であって、変色添加剤と充填剤とを混合した混合物を作製する工程と、混合物を絶縁性樹脂に添加して混合する工程と、を含む絶縁劣化モニタ材の製造方法である。
【００１７】
また、本発明は、上記の絶縁劣化モニタ材および上記の絶縁劣化モニタ材の製造方法により製造された絶縁劣化モニタ材の少なくとも一方の絶縁劣化モニタ材と同一種類の絶縁性樹脂を含む絶縁部材を有する電気機器である。
【００１８】
ここで、本発明の電気機器においては、上記の絶縁劣化モニタ材を設置するための設置部を有することが好ましい。
【００１９】
また、本発明の電気機器は、上記の絶縁劣化モニタ材を備えていることが好ましい。
また、本発明の電気機器は、配電盤であってもよい。
【００２０】
さらに、本発明は、上記のいずれかの絶縁劣化モニタ材および上記の絶縁劣化モニタ材の製造方法により製造された絶縁劣化モニタ材の少なくとも一方を含む電気機器の絶縁劣化を診断する方法であって、絶縁劣化モニタ材を構成する絶縁性樹脂組成物の変色に基づいて電気機器の絶縁劣化を診断する絶縁劣化診断方法である。
【発明の効果】
【００２１】
本発明によれば、絶縁劣化を容易に診断することができる絶縁劣化モニタ材、その絶縁劣化モニタ材の製造方法、その絶縁劣化モニタ材を用いた電気機器および絶縁劣化診断方法を提供することができる。
【発明を実施するための最良の形態】
【００２２】
以下、本発明の実施の形態について説明する。なお、本発明の図面において、同一の参照符号は、同一部分または相当部分を表わすものとする。
【００２３】
＜絶縁性樹脂＞
本発明に用いられる絶縁性樹脂としては、電気機器に用いられている従来から公知の絶縁性樹脂を特に限定なく用いることができ、たとえば熱硬化性樹脂または熱可塑性樹脂等を用いることができる。
【００２４】
ここで、熱硬化性樹脂としては、たとえば、ユリア樹脂、メラミン樹脂、メラミンフェノール樹脂、ジアリルフタレート樹脂、フェノール樹脂およびポリエステル樹脂からなる群から選択された少なくとも１種を用いることができる。
【００２５】
また、本発明に用いられる絶縁性樹脂として熱硬化性樹脂には、エラストマーまたはゴムを混合または共重合してもよい。なお、エラストマーおよびゴムは耐衝撃性の向上を図るために熱硬化性樹脂に混合または共重合される。
【００２６】
また、エラストマーとしては、たとえば、ポリオレフィン系エラストマーおよびポリエステル系エラストマーからなる群から選択された少なくとも１種を用いることができるが、なかでもポリオレフィン系エラストマーを用いることが耐圧強度を向上させる点から好ましい。
【００２７】
また、ゴムとしては、たとえば、ブタジエンゴム、エチレンプロピレンゴム、アクリル酸ゴムおよびニトリルブタジエンゴムからなる群から選択された少なくとも１種を用いることができるが、なかでもニトリルブタジエンゴムを用いることが耐圧強度を向上させる点から好ましい。
【００２８】
また、エラストマーまたはゴムの混合比率または共重合比率は、耐熱性および耐圧強度を向上させる点から、熱硬化性樹脂１００質量部に対して、エラストマーおよびゴムいずれの場合も、５質量部以上３０質量部以下であることが好ましく、１０質量部以上２５質量部以下であることがより好ましい。
【００２９】
また、熱可塑性樹脂も特には限定されないが、配線用遮断器の使用環境や使用条件を考慮すると、耐油性のある材料を用いることが好ましい。熱可塑性樹脂としては、なかでも、ポリアセタール、ポリエチレンテレフタレート、ポリブチレンテレフタレート、ポリアミド、ポリフェニレンサルファイドおよび、これらのポリマーアロイ材料からなる群から選択された少なくとも１種を用いることが耐熱性および耐圧強度を向上させる点から好ましい。
【００３０】
＜変色添加剤＞
本発明に用いられる変色添加剤としては、絶縁性樹脂と混合されてイオンとの接触により変色するものであれば特に限定なく用いることができる。
【００３１】
硝酸イオンとの接触により変色する変色添加剤としては、たとえば、スルファニルアミドとナフチルエチレンジアミンとの混合物、およびスルファニル酸とＮ−１−ナフチルエチレンジアミン二塩酸塩と酢酸との混合物（ザルツマン試薬）の少なくとも一方を用いることができる。
【００３２】
また、硫酸イオンとの接触により変色する変色添加剤としては、たとえば、ジメチルスルホナゾＩＩＩバリウム錯体等のアゾ系化合物およびクロム酸バリウムの少なくとも一方を用いることができる。
【００３３】
また、塩素イオンのとの接触により変色する変色添加剤としては、たとえば、ヨウ化カリウムおよびクロム酸銀の少なくとも一方を用いることができる。
【００３４】
なお、変色添加剤の混合量は特に限定されず、適宜設定することができる。
＜その他添加剤＞
本発明においては、上記の絶縁性樹脂および変色添加剤以外の添加剤として、たとえば従来から公知の充填剤や硬化剤等の少なくとも１種の添加剤を混合して絶縁性樹脂組成物を作製することもできる。
【００３５】
ここで、充填剤としては、たとえば、ガラス繊維、無機鉱物およびセラミック繊維からなる群から選択された少なくとも１種を用いることができる。ガラス繊維としては、たとえば、長繊維および／または短繊維の繊維状のガラスを用いることができる。また、無機鉱物としては、たとえば、水酸化アルミニウム、炭酸カルシウム、クレー、タルク、マイカ、過酸化バリウム、酸化アルミニウム、ジルコン、コーディエライト、ムライト、ウォラストナイト、白雲母、炭酸マグネシウム、ドロマイト、硫酸マグネシウム、硫酸アルミニウム、硫酸カリウム、硫酸バリウム、フッ化亜鉛およびフッ化マグネシウムからなる群から選択された少なくとも１種を用いることができる。また、セラミック繊維としては、たとえば、長繊維および／または短繊維のケイ酸アルミニウム繊維、ホウ酸アルミニウム繊維、ホウ酸アルミニウムウィスカおよびアルミナウィスカからなる群から選択された少なくとも１種を用いることができる。また、硬化剤としては、たとえば従来から公知の硬化剤を用いることができる。
【００３６】
なお、上記の絶縁性樹脂および変色添加剤以外の添加剤の混合量は特に限定されず、適宜設定することができる。
【００３７】
また、本発明においては、水分吸収保持材を混合して絶縁性樹脂組成物を作製することが好ましい。水分吸収保持材は水分を吸収して、その吸収した水分の少なくとも一部を保持する機能を有する。したがって、絶縁性樹脂組成物の内部に水分が染み込んだ場合でもその水分を水分吸収保持材が吸収して保持する傾向にあることから、水分中のイオンについても取り込んで保持する傾向にある。それゆえ、当該水分吸収保持材に変色添加剤を含有させることによって、イオンと変色添加剤との接触を促進することができることから、本発明の絶縁劣化モニタ材の感度を向上させることができる傾向にある。
【００３８】
ここで、水分吸収保持材としては、たとえば紙または木綿の繊維等を用いることができる。また、水分吸収保持材の混合量は特に限定されず、適宜設定することができる。
【００３９】
＜絶縁性樹脂組成物＞
本発明に用いられる絶縁性樹脂組成物は、たとえば上記の絶縁性樹脂に少なくとも変色添加剤を混合することにより作製することができる。
【００４０】
ここで、絶縁性樹脂に変色添加剤とともに充填剤を混合して絶縁性樹脂組成物を作製する場合には、充填剤と変色添加剤とを予め混合して混合物を作製した後に、その混合物を絶縁性樹脂に混合して絶縁性樹脂組成物を作製することが好ましい。このようにして絶縁性樹脂組成物を作製した場合には、イオンと変色添加剤とを効率良く接触させることができることから、本発明の絶縁劣化モニタ材の感度を向上させることができる傾向にある。
【００４１】
これは次の理由による。すなわち、電気機器の表面を構成する絶縁性樹脂組成物にイオンが付着することから絶縁劣化が始まるが、空気中の水分にイオンが溶け込んで絶縁性樹脂組成物中に染み込んだり、空気中の水分により潮解性物質が潮解して生成したイオンが絶縁性樹脂組成物中に染み込んだりすることによって、絶縁性樹脂組成物の絶縁劣化を引き起こしている。このイオンを含有する水分の染み込みは、絶縁性樹脂組成物の内部においても行なわれているが、絶縁性樹脂と充填剤との界面を進路として行われる傾向がある。また、イオンを含有する水分は、たとえば水酸化アルミニウム等の絶縁性樹脂よりも密度が低く柔らかい充填剤に多く染み込む傾向にある。
【００４２】
したがって、たとえば上記のように充填剤と変色添加剤とを予め混合してから絶縁性樹脂に混合して絶縁性樹脂組成物を作製した場合には、充填剤と変色添加剤とがよく混ざり合って充填剤と変色添加剤とが近接して存在することになり、イオンを含有する水分の染み込む進路に変色添加剤が位置しやすくなる。これにより、イオンと変色添加剤との接触を促進することができる。
【００４３】
また、充填剤が炭酸カルシウム等からなる場合には、充填剤自体が潮解性物質を生成し、絶縁性樹脂組成物に染み込んだ水分によって潮解性物質が潮解してイオンを生成することから、充填剤と変色添加剤とを近接して存在させることができる上記の絶縁性樹脂組成物の作製方法は特に効果的である。
【００４４】
なお、絶縁性樹脂には変色添加剤のみならず、充填剤や水分吸収保持材等のその他の添加剤の少なくとも１種を混合してもよいことは言うまでもない。また、絶縁性樹脂への変色添加剤およびその他の添加剤の混合方法も特には限定されず、従来から公知の方法を用いることができる。
【００４５】
＜絶縁劣化モニタ材＞
本発明の絶縁劣化モニタ材は、たとえば、上記のようにして作製した絶縁性樹脂組成物を所定の形状に成形した後に硬化させることによって作製することができる。ここで、本発明の絶縁劣化モニタ材の形状は特に限定されず適宜設定することができ、絶縁性樹脂組成物の硬化方法も特には限定されず従来から公知の方法を用いることができる。
【００４６】
図１に、本発明の絶縁劣化モニタ材の表面におけるイオン接触量（ｍｇ／ｃｍ2）（若しくは本発明の絶縁劣化モニタ材の色変化量）と本発明の絶縁劣化モニタ材の表面抵抗率（Ω／□）との関係の一例を示す。
【００４７】
ここで、図１に示す関係は、以下のようにして求めた。まず、市場で使用している電気機器を複数台回収し、純水に浸した濾紙をこれらの電気機器の絶縁性樹脂組成物の表面に付着させ、イオンをサンプリングした。次に、この濾紙を所定量の純水に入れ、濾紙でサンプリングしたイオンを純水に溶解させ、イオンクロマトグラフィ法等によって絶縁性樹脂組成物の表面のイオン接触量を測定した。ここで、絶縁性樹脂組成物の表面のイオン接触量は、イオンクロマトグラフィ法によって求めた測定値と、濾紙の大きさと、所定量の水の量とで、絶縁性樹脂組成物の表面の単位面積当たりのイオン量として定量した。また、表面抵抗率は、絶縁性樹脂組成物の表面に電極を作製して、それぞれの表面抵抗率を測定した。
【００４８】
一方、変色添加剤を加えた絶縁劣化モニタ材の表面に、数種類の濃度のイオン水溶液を別々の絶縁劣化モニタ材に噴霧し、約１週間放置して、色変化を観察し、イオン量と色変化との関係を求めた。
【００４９】
図１において、横軸は本発明の絶縁劣化モニタ材のイオン接触量（色変化量）を示しており、図１の左側から右側に進むにつれてイオン接触量が多くなっている（絶縁劣化モニタ材の変色が進行している）。また、図１において、縦軸は本発明の絶縁劣化モニタ材の表面抵抗率を示しており、図１の下側から上側に進むにつれて本発明の絶縁劣化モニタ材の表面抵抗率が大きくなっている。
【００５０】
図１に示す関係から明らかなように、本発明の絶縁劣化モニタ材においては、本発明の絶縁劣化モニタ材（絶縁性樹脂組成物）の変色の進行に伴って、本発明の絶縁劣化モニタ材（絶縁性樹脂組成物）の表面抵抗率が減少している。したがって、本発明の絶縁劣化モニタ材においては、本発明の絶縁劣化モニタ材（絶縁性樹脂組成物）の変色度合に基づいておおよその表面抵抗率を推測することが可能となる。
【００５１】
たとえば、本発明の絶縁劣化モニタ材を絶縁劣化を診断する必要のある電気機器（または電気機器の近傍）に設置し、本発明の絶縁劣化モニタ材を構成する絶縁性樹脂組成物と、電気機器の絶縁劣化を診断する必要のある絶縁部材とにそれぞれ同一種類の絶縁性樹脂を用いることによって、本発明の絶縁劣化モニタ材の変色度合から電気機器の絶縁部材の絶縁劣化を診断することができる。
【００５２】
したがって、本発明の絶縁劣化モニタ材を用いた場合には、従来のように、電気伝導度の測定装置といった特別な測定装置を用いる必要がない。また、配電盤等の電気機器から配線用遮断器等の電気部品を取り出す必要もなく、取り出した配線用遮断器等の電気部品の表面に堆積したイオン性物質をサンプリングする作業等も必要ない。さらには、配電盤等の電気機器が設置されている現場で電気機器の絶縁劣化を診断することも可能である。
【００５３】
それゆえ、本発明の絶縁劣化モニタ材を用いた場合には、電気機器の絶縁劣化を容易に診断することが可能となる。
【００５４】
なお、電気機器の絶縁部材には変色添加剤を含有させる必要がないことは言うまでもない。これは、本発明の絶縁劣化モニタ材と同一種類の絶縁性樹脂を用いて当該絶縁部材を作製することによって、本発明の絶縁劣化モニタ材の変色の進行に基づいて、当該絶縁部材を構成する絶縁性樹脂の絶縁劣化の診断が可能となるためである。
【００５５】
＜電気機器＞
図２に、本発明の電気機器の一例の模式的な斜視図を示す。図２においては、本発明の電気機器として配電盤１が示されており、この配電盤１は表面パネル２を有しているとともに表面パネル２の内側に配線用遮断器（図示せず）が設置されている。なお、配線用遮断器の表面の大部分はプレート３によって覆われており、配線用遮断器の取っ手４のみが表面パネル２から外部に露出している。
【００５６】
ここで、本発明の電気機器の一例である配電盤１は、上述した本発明の絶縁劣化モニタ材を設置することができる穴である挿入穴５を有している点に特徴がある。たとえば、図３の模式的斜視図に示すように、この挿入穴５にそれぞれ所定の形状に成形された第１の絶縁劣化モニタ材６ａ、第２の絶縁劣化モニタ材６ｂおよび第３の絶縁劣化モニタ材６ｃを挿入して、これらの絶縁劣化モニタ材を配電盤１に設置することができる。
【００５７】
たとえば、第１の絶縁劣化モニタ材６ａとしては絶縁性樹脂と硝酸イオンによって変色する変色添加剤とを含む絶縁性樹脂組成物からなるものを用いることができる。また、第２の絶縁劣化モニタ材６ｂとしては、たとえば、硫酸イオンによって変色する変色添加剤に変更したこと以外は第１の絶縁劣化モニタ材６ａと同様の構成とした絶縁性樹脂組成物からなるものを用いることができる。また、第３の絶縁劣化モニタ材６ｃとしては、たとえば、塩素イオンによって変色する変色添加剤に変更したこと以外は第１の絶縁劣化モニタ材６ａと同様の構成とした絶縁性樹脂組成物からなるものを用いることができる。
【００５８】
また、配電盤１に設置される配線用遮断器としては、たとえば図４の模式的斜視図に示す構成のものを用いることができる。ここで、配線用遮断器７は、電流の流れの遮断の有無の切り替えが可能な取っ手４と配線用遮断器７の内部を保護するカバー８ａとスイッチ機構（図示せず）や電線との接続端子部が固定されるベース８ｂとを含んでいる。
【００５９】
また、この例においては、配線用遮断器７のカバー８ａとベース８ｂとが所定の絶縁性樹脂組成物から構成されている絶縁部材に該当し、配線用遮断器７のカバー８ａとベース８ｂとを構成する絶縁性樹脂組成物に含まれる絶縁性樹脂と、絶縁劣化モニタ材（第１の絶縁劣化モニタ材６ａ、第２の絶縁劣化モニタ材６ｂおよび第３の絶縁劣化モニタ材６ｃ）を構成する絶縁性樹脂組成物に含まれる絶縁性樹脂とが同一種類のものからなっている。
【００６０】
以上のような構成の配電盤１において、配電盤１の絶縁劣化を診断する場合には、配電盤１の絶縁劣化を診断したいタイミングで第１の絶縁劣化モニタ材６ａ、第２の絶縁劣化モニタ材６ｂおよび第３の絶縁劣化モニタ材６ｃの少なくとも１つを挿入穴５から取り出す。
【００６１】
そして、その取り出した絶縁劣化モニタ材の変色の進行度合を確認し、その変色の進行度合から配線用遮断器７のカバー８ａとベース８ｂとの絶縁劣化の診断を行なうことができ、ひいてはその配線用遮断器７を含む配電盤１全体の絶縁劣化の診断を行なうことができる。
【００６２】
このように、本発明の電気機器の一例である配電盤１においては、従来のように、表面パネル２を取り外して配電盤１の内部から配線用遮断器７を取り出さずに、配線用遮断器７のカバー８ａとベース８ｂとの絶縁劣化の診断を行なうことができるため、従来よりも容易に絶縁劣化の診断を行なうことが可能となる。
【００６３】
なお、上記においては、配電盤１に挿入穴５が１つ設けられている場合について説明したが、本発明においては、挿入穴５をたとえば配電盤１の上部および下部等の複数箇所に設置することもできる。
【００６４】
また、上記においては、本発明の絶縁劣化モニタ材を設置することができる設置部として挿入穴５を設ける場合について説明したが、本発明において、当該設置部は、本発明の絶縁劣化モニタ材を設置することができるものであれば特に限定されない。
【００６５】
また、上記においては、配電盤１の挿入穴５に、本発明の絶縁劣化モニタ材を設置したが、配電盤１に挿入穴５を設けるのが困難である場合または配電盤１の近傍に本発明の絶縁劣化モニタ材を設置することができない場合には、たとえば配電盤１の外側に設置されている配線用遮断器７の取っ手４を本発明の絶縁劣化モニタ材から構成してもよい。
【００６６】
なお、本明細書において、「配電盤」とは、電力を分配する機能を有するあらゆる電気機器を意味するものとする。したがって、本発明において、配電盤の構成は上記の構成に限定されないことは言うまでもない。
【００６７】
＜絶縁劣化診断方法＞
本発明の絶縁劣化診断方法の一例について以下に説明する。まず、上記と同様にして、硝酸イオンとの接触によって変色する第１の絶縁劣化モニタ材、硫酸イオンとの接触によって変色する第２の絶縁劣化モニタ材および塩素イオンとの接触によって変色する第３の絶縁劣化モニタ材をそれぞれ作製する。
【００６８】
次に、上記の第１の絶縁劣化モニタ材、第２の絶縁劣化モニタ材および第３の絶縁劣化モニタ材のそれぞれについて、イオンの接触量と変色度合との相関関係を求めて、所定のイオンの接触量ごとに絶縁劣化モニタ材の色見本を用意する。
【００６９】
次に、上記の第１の絶縁劣化モニタ材、第２の絶縁劣化モニタ材および第３の絶縁劣化モニタ材をたとえば図３に示すように配電盤１の挿入穴５に挿入し、所定時間の経過後に挿入穴５から第１の絶縁劣化モニタ材、第２の絶縁劣化モニタ材および第３の絶縁劣化モニタ材をそれぞれ取り出す。
【００７０】
次に、挿入穴５から取り出した第１の絶縁劣化モニタ材、第２の絶縁劣化モニタ材および第３の絶縁劣化モニタ材のそれぞれの変色度合を、色見本と対比し、第１の絶縁劣化モニタ材からは硝酸イオンの接触量、第２の絶縁劣化モニタ材からは硫酸イオンの接触量および第３の絶縁劣化モニタ材からは塩素イオンの接触量をそれぞれ求める。
【００７１】
そして、上記で求めた硝酸イオンの接触量、硫酸イオンの接触量および塩素イオンの接触量の総和をイオン接触量として求め、たとえば図１に示されるようなイオン接触量と表面抵抗率との関係から表面抵抗率を求める。このようにして求められた表面抵抗率から配電盤１の絶縁劣化の有無を診断することができる。
【００７２】
なお、上記においては、硝酸イオンの接触量、硫酸イオンの接触量および塩素イオンの接触量の総和をイオン接触量として表面抵抗率を求めたが、配電盤１の設置環境において塩素イオンがほとんど検出されない場合には、硝酸イオンの接触量と硫酸イオンの接触量との総和をイオン接触量として表面抵抗率を求めてもよい。また、配電盤１の設置環境において、硝酸イオンの接触量しか検出されない場合には、硝酸イオンの接触量のみから表面抵抗率を求めてもよい。
【００７３】
すなわち、本発明の絶縁劣化診断方法においては、検出されるイオンの種類によって絶縁劣化モニタ材の構成を適宜変更して、電気機器等の絶縁劣化の有無を診断することができる。
【００７４】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【産業上の利用可能性】
【００７５】
本発明によれば、絶縁劣化を容易に診断することができる絶縁劣化モニタ材、その絶縁劣化モニタ材の製造方法、その絶縁劣化モニタ材を用いた電気機器および絶縁劣化診断方法を提供することができる。
【図面の簡単な説明】
【００７６】
【図１】本発明の絶縁劣化モニタ材の表面におけるイオン接触量（ｍｇ／ｃｍ2）と表面抵抗率（Ω／□）との関係の一例を示す図である。
【図２】本発明の電気機器の一例の模式的な斜視図である。
【図３】図３に示す電気機器に絶縁劣化モニタ材を設置した状態の一例の模式的な斜視図である。
【図４】本発明に用いられる配線用遮断器の一例の模式的な斜視図である。
【図５】従来の配電盤の一例の模式的な斜視図である。
【符号の説明】
【００７７】
１，１１  配電盤、２，１２  表面パネル、３，１３  プレート、４，１４  取っ手、５  挿入穴、６ａ  第１の絶縁劣化モニタ材、６ｂ  第２の絶縁劣化モニタ材、６ｃ  第３の絶縁劣化モニタ材、７  配線用遮断器、８ａ  カバー、８ｂ  ベース。
【図１】
2009213188.tif 000003
【図２】
2009213188.tif 000004
【図３】
2009213188.tif 000005
【図４】
2009213188.tif 000006
【図５】
2009213188.tif 000007